(57)【要約】本開示は、空気電池の充電時間を短縮するための技術を提供する。本開示は、正極（１３）と、負極（１２）と、前記正極（１３）と前記負極（１２）との間に介在しかつ非水溶媒にリチウム塩を溶解した非水電解液と、を備えた空気電池の充放電方法であって、（１）前記空気電池を放電させ、（２）前記空気電池の外部から前記空気電池の内部に前記非水電解液とは異なる充電液を供給して前記放電による放電生成物を固体のまま正極から脱離させる、空気電池の充放電方法である。
2020240948.tif 000002
【特許請求の範囲】
【請求項１】
正極と、負極と、前記正極と前記負極との間に介在しかつ非水溶媒にリチウム塩を溶解した非水電解液と、を備えた空気電池の充放電方法であって、
（１）前記空気電池を放電させ、
（２）前記空気電池の外部から前記空気電池の内部に前記非水電解液とは異なる充電液を供給して前記放電による放電生成物を固体のまま正極から脱離させる、
空気電池の充放電方法。
【請求項２】
（３）前記ステップ（１）の後でかつ前記ステップ（２）の前に、前記空気電池の内部から前記空気電池の外部に電解液を排出させる、
請求項１に記載の空気電池の充放電方法。
【請求項３】
（４）前記ステップ（１）の後、前記ステップ（２）と並行して、前記空気電池の内部から前記空気電池の外部に電解液を排出させる、
請求項１に記載の空気電池の充放電方法。
【請求項４】
（５）前記ステップ（２）にて正極から脱離した前記放電生成物を前記充電液とともに前記空気電池の外部に排出させる、
請求項１から３のいずれか１項に記載の空気電池の充放電方法。
【請求項５】
前記ステップ（５）の後に、前記空気電池の内部に電解液を供給する、
請求項４に記載の空気電池の充放電方法。
【請求項６】
前記ステップ（５）にて供給される電解液は、前記ステップ（２）にて排出された電解液である、
請求項５に記載の空気電池の充放電方法。
【請求項７】
前記充電液は、下記式（１）で表される化合物、下記式（２）で表される化合物、及び、下記式（３）で表される化合物からなる群より選ばれる少なくとも１つを含む、
請求項１から６のいずれか１項に記載の空気電池の充放電方法。
【化１】
2020240948.tif 000007
【請求項８】
前記充電液は、前記式（１）で表される化合物、前記式（２）で表される化合物及び前記式（３）で表される化合物からなる群より選ばれる少なくとも１つとして、亜リン酸トリス（２，２，２−トリフルオロエチル）、リン酸トリス（２，２，２−トリフルオロエチル）、亜リン酸トリス（１，１，１，３，３，３−ヘキサフルオロ−２−プロピル）、ホウ酸トリス（２，２，２−トリフルオロエチル）、及び、ホウ酸トリス（ヘキサフルオロイソピロピル）からなる群より選ばれる少なくとも１つを含む、
請求項７に記載の空気電池の充放電方法。
【発明の詳細な説明】
【技術分野】
【０００１】
本開示は、空気電池及びその使用方法に関する。
【背景技術】
【０００２】
空気電池は、正極活物質として空気中の酸素を用い、負極活物質として金属イオンを吸蔵及び放出可能な金属又は化合物を用いた電池である。空気電池は、エネルギー密度が高い、小型化が容易である、軽量化が容易であるといった利点を有している。したがって、空気電池は、現在最もエネルギー密度が高いと考えられているリチウムイオン電池を超えるエネルギー密度を有する電池として注目されている。【０００３】
空気電池では、放電反応で放電生成物が析出し、充電反応で放電生成物が分解される。放電生成物が分解しにくいために充電反応が進みにくい。充放電サイクル特性が良くないことが二次電池としての空気電池の課題である。例えば、負極活物質として金属リチウムを用いたリチウム空気電池では、放電反応で過酸化リチウムが析出する。過酸化リチウムは電子伝導性に乏しいため、リチウム空気電池は充電に多大な時間を要する。【０００４】
特許文献１は、外部から負極活物質を供給するための供給口を有するメカニカルチャージ方式の金属空気電池を開示している。【０００５】
非特許文献１は、レドックスメディエータの酸化体を含む電解液を充電液として電池外部から注入することによって過酸化リチウムを化学的に分解する方法を提案している。【０００６】
特許文献２は、放電反応を行う第１正極と、レドックスメディエータを酸化させる第２正極とを備えた空気電池を開示している。第１正極に充電電流を流すことなく、かつ、外部からの液注入を行うことなく、充電操作が行われる。
【先行技術文献】
【特許文献】
【０００７】
【特許文献１】特開２０１７−１７４７７１号公報
【特許文献２】特許第６２３３３３５号公報
【非特許文献】
【０００８】
【非特許文献１】Yoko Hase et al., A highly efficient Li2O2 oxidation system in Li-O2 batteries, Chem. Commun., 2016, 52, 12151-12154
【発明の概要】
【発明が解決しようとする課題】
【０００９】
本開示は、空気電池の充電時間を短縮するための技術を提供する。
【課題を解決するための手段】
【００１０】
本開示は、正極と、負極と、前記正極と前記負極との間に介在しかつ非水溶媒にリチウム塩を溶解した非水電解液と、を備えた空気電池の充放電方法であって、
（１）前記空気電池を放電させ、
（２）前記空気電池の外部から前記空気電池の内部に前記非水電解液とは異なる充電液を供給して前記放電による放電生成物を固体のまま正極から脱離させる、
空気電池の充放電方法を提供する。
【発明の効果】
【００１１】
本開示の技術によれば、空気電池の充電時間を短縮することができる。
【図面の簡単な説明】
【００１２】
【図１】図１は、本開示の空気電池の構成を示す断面図である。
【図２】図２は、変形例に係る空気電池の構成図である。
【図３】図３は、本開示の空気電池の使用方法を示す工程図である。
【図４】図４は、サンプル１で使用した充電液の7Ｌｉ−ＮＭＲスペクトルである。
【発明を実施するための形態】
【００１３】
（本開示の基礎となった知見）
負極メカニカルチャージ方式の空気電池では、正極に析出した放電生成物の量が上限に達すると放電反応が止まるため、負極活物質の供給に加えて正極の交換も必要となる。
【００１４】
レドックスメディエータと過酸化リチウムとの反応を利用した充電にかかる時間は、両者の反応速度に依存し、最短でも数時間程度必要である（非特許文献１の図１参照）。そのため、充電時間の更なる短縮が望まれている。
【００１５】
本開示は、空気電池の充電時間を短縮するための技術を提供する。
【００１６】
（本開示に係る一態様の概要）
本開示の第１態様に係る空気電池の使用方法は、
正極と、負極と、前記正極と前記負極との間に介在しかつ非水溶媒にリチウム塩を溶解した非水電解液と、を備えた空気電池の充放電方法であって、
（１）前記空気電池を放電させ、
（２）前記空気電池の外部から前記空気電池の内部に前記非水電解液とは異なる充電液を供給して前記放電による放電生成物を固体のまま正極から脱離させることと、
を含む。
【００１７】
第１態様によれば、放電生成物を完全に分解させる必要が無いので、放電生成物を電気化学的又は化学的に分解させることによる充電と比較して、大幅に短い時間で充電を完了させることができる。正極に電流を流す必要がないので、正極の劣化及び炭酸リチウム等の副生成物の産生も抑制される。
【００１８】
本開示の第２態様は、例えば、第１態様に係る空気電池の使用方法において、
（３）前記ステップ（１）の後でかつ前記ステップ（２）の前に、前記空気電池の内部から前記空気電池の外部に電解液を排出させることをさらに含んでいてもよい。
これにより、充電液を充填するためのスペースを確保することができるとともに、正極に析出した放電生成物に充電液を確実に接触させることができる。
本開示の第３態様は、例えば、第１態様に係る空気電池の使用方法において、
（４）前記ステップ（１）の後、前記ステップ（２）と並行して、前記空気電池の内部から前記空気電池の外部に電解液を排出させることをさらに含んでいてもよい。
これにより、充電液を充填しながら、空気電池の外部に電解液を排出させることで、充放電の時間短縮を図ることができる。
【００１９】
本開示の第４態様は、例えば、第１態様から第３態様のいずれか１つに係る空気電池の使用方法において、
（５）前記ステップ（２）にて正極から脱離した前記放電生成物を前記充電液とともに前記空気電池の外部に排出させることをさらに含んでいてもよい。これにより、正極から放電生成物が除去され、正極の細孔構造が再生される。
【００２０】
本開示の第５態様は、例えば、第４態様に係る空気電池の使用方法において、前記ステップ（５）の後に、前記空気電池の内部に電解液を供給することをさらに含んでいてもよい。これにより、リチウム空気電池の充電が完了し、リチウム空気電池を再び放電させることが可能となる。
本開示の第６態様は、例えば、第５態様に係る空気電池の使用方法において、前記ステップ（５）にて供給される電解液は、前記ステップ（２）にて排出された電解液であってもよい。これにより、同一の電解液を再利用することができる。
【００２１】
本開示の第７態様は、例えば、第１から第６態様のいずれか１つに係る空気電池の使用方法において、前記充電液は、下記式（１）で表される化合物、下記式（２）で表される化合物、及び、下記式（３）で表される化合物からなる群より選ばれる少なくとも１つを含んでいてもよい。これらの化合物を含む充電液によれば、正極に析出した放電生成物を正極から速やかに脱離させることができる。すなわち、空気電池を短時間で充電することができる。
【００２２】
【化１】
2020240948.tif 000003
【００２３】
式（１）、式（２）及び式（３）中、Ｒ1、Ｒ2及びＲ3は、それぞれ独立して、炭素数
１から５のフッ化アルキル基である。
【００２４】
本開示の第８態様は、例えば、第７態様に係る空気電池の使用方法において、前記充電液は、前記式（１）で表される化合物、前記式（２）で表される化合物及び前記式（３）で表される化合物からなる群より選ばれる少なくとも１つとして、亜リン酸トリス（２，２，２−トリフルオロエチル）、リン酸トリス（２，２，２−トリフルオロエチル）、亜リン酸トリス（１，１，１，３，３，３−ヘキサフルオロ−２−プロピル）、ホウ酸トリス（２，２，２−トリフルオロエチル）、及び、ホウ酸トリス（ヘキサフルオロイソピロピル）からなる群より選ばれる少なくとも１つを含んでいてもよい。これらの化合物によれば、空気電池をより短時間で充電することができる。
【００２５】
本明細書では、充電に必要な時間、及び、充電に費やされる時間を「充電時間」と称する。
【００２６】
以下、本開示の実施形態について、図面を参照しながら説明する。本開示は、以下の実施形態に限定されない。
【００２７】
（実施形態）
図１は、本開示の一実施形態に係るリチウム空気電池の概略断面図である。図１に示すように、本実施形態のリチウム空気電池１は、電池ケース１１と、負極１２と、正極１３と、非水系リチウムイオン伝導体としての電解質層１４とを備えている。電池ケース１１は、上面側及び底面側の両方が開口した筒状部１１ａと、筒状部１１ａの底面側の開口を塞ぐように設けられた底部１１ｂと、筒状部１１ａの上面側の開口を塞ぐように設けられた蓋部１１ｃとを備えている。蓋部１１ｃには、空気を電池ケース１１内に取り込むための空気取り込み孔１５が設けられている。負極１２は、電池ケース１１の底部１１ｂの内底面上に配置された負極層１２ａを備えている。電池ケース１１の底部１１ｂは、負極１２の負極集電体の機能を兼ね備えている。すなわち、負極集電体を兼ねる底部１１ｂと負極層１２ａとによって、負極１２が構成されている。正極１３は、炭素材料を含む正極層１３ａと、正極層１３ａと電池ケース１１の蓋部１１ｃとの間に配置された正極集電体１３ｂとで構成されている。
【００２８】
リチウム空気電池１の電解質層１４は、セパレータを含んでいてもよい。底部１１ｂとは別に負極集電体を設けてもよい。リチウム空気電池１は、電解質層１４に含まれた固体電解質をさらに備えていてもよい。リチウム空気電池１は、電解質層１４又は負極層１２ａに含まれた負極保護膜をさらに備えていてもよい。リチウム空気電池１は、電池ケース１１の蓋部１１ｃの上部又は蓋部１１ｃと正極集電体１３ｂとの間に配置された酸素透過膜をさらに備えていてもよい。
【００２９】
電池ケース１１には、開口部１７（第１開口部）が設けられている。開口部１７は、電解質層１４が収容された筒状部１１ａに設けられている。開口部１７は、電池ケース１１の内部に外部から液体を供給するため供給口である。開口部１７を通じて電池ケース１１の内部に導入されるべき液体は、電解液及び充電液でありうる。充電液は、放電生成物を正極１３から脱離させるための処理液である。開口部１７から電池ケース１１の内部に充電液を充填してリチウム空気電池１の充電を行うことができる。このような構成は、充電時間の短縮に資する。リチウム空気電池１において、放電生成物は、正極１３に析出した過酸化リチウムである。
【００３０】
開口部１７には、第１経路２０が接続されている。第１経路２０には、第１弁２３が設けられている。第１経路２０は、電池ケース１１の内部に電解液及び充電液を供給するための流路である。第１経路２０は、１又は複数の配管によって構成されている。第１弁２３によれば、電解液又は充電液を電池ケース１１に封じ込めることができる。第１弁２３は、逆止弁であってもよく、開閉弁であってもよい。
【００３１】
電池ケース１１には、さらに、開口部１８（第２開口部）が設けられている。開口部１８は、電解質層１４が収容された筒状部１１ａに設けられている。開口部１８は、電池ケース１１の内部から外部に液体を排出するための排出口である。開口部１８を通じて電池ケース１１の内部から外部に排出されるべき液体は、電解液及び使用後の充電液でありうる。
【００３２】
開口部１８には、第２経路２１が接続されている。第２経路２１には、第２弁２４が設けられている。第２経路２１は、電池ケース１１の内部から外部に電解液及び充電液を排出するための流路である。第２経路２１は、１又は複数の配管によって構成されている。第２弁２４は、電解液又は充電液をリチウム空気電池１の電池ケース１１に閉じ込める役割を担う。第２弁２４は、例えば、開閉弁である。
【００３３】
開口部１７及び開口部１８を使用すれば、電池ケース１１の内部に電解液及び充電液を充填して封じ込めることができるとともに、電池ケース１１から電解液及び充電液を排出することができる。電解液と充電液との混合を極力避けることもできる。
【００３４】
第２弁２４が逆止弁によって構成されている場合、放電生成物を含む充電液を回収する際に、充電液が電池ケース１１の内部に逆流することを防止できる。その結果、放電生成物が電池ケース１１の内部に残存しにくい。
【００３５】
第１経路２０及び第１弁２３は、それぞれ独立して、リチウム空気電池１の充電を行うための機器の一部であってもよい。開口部１７が栓を有している場合、第１経路２０及び第１弁２３は省略されうる。ただし、第１弁２３は、開口部１７に直接取り付けられていてもよい。
【００３６】
第２経路２１及び第２弁２４は、それぞれ独立して、リチウム空気電池１の充電を行うための機器の一部であってもよい。開口部１８が栓を有している場合、第２経路２１及び第２弁２４は省略されうる。ただし、第２弁２４は、開口部１８に直接取り付けられていてもよい。
【００３７】
開口部１７が充電液の供給及び排出に使用され、開口部１８が電解液の排出及び供給に使用されてもよい。
【００３８】
開口部１７が供給口及び排出口の両方の機能を有している場合、開口部１８は省略されうる。つまり、開口部１７を用いて、電解液の排出、充電液の供給、充電液の排出、及び、電解液の供給を含む一連の工程を行うことも可能である。
【００３９】
図２は、変形例に係るリチウム空気電池１ａの構成を示している。リチウム空気電池１ａは、単一の開口部１７を備えている。開口部１８が設けられていないことを除き、リチウム空気電池１ａの構成は、図１に示すリチウム空気電池１と同一である。開口部１７には、流路３０が接続されている。流路３０は、例えば、開口部１７に着脱可能であり、リチウム空気電池１ａの充電時に開口部１７に接続され、リチウム空気電池１ａの使用時に開口部１７から取り外される。流路３０は、充電液貯留部２６とリチウム空気電池１ａとを接続する、あるいは、電解液貯留部２７とリチウム空気電池１ａとを接続するための流路である。充電液貯留部２６は、充電液を貯留するための容器である。電解液貯留部２７は、電解液を貯留するための容器である。流路３０には三方弁などの切換弁２８が設けられている。切換弁２８を操作することによって、充電液貯留部２６及び電解液貯留部２７のいずれかが選択的にリチウム空気電池１ａに接続される。流路３０には、必要に応じて、ポンプなどの機器が設けられていてもよい。切換弁２８の操作によって、電解液の排出、充電液の供給、充電液の排出、及び、電解液の供給を含む一連の工程を行うことが可能である。
【００４０】
上記のような構成を有するリチウム空気電池１における電池反応は以下のとおりである。
【００４１】
放電反応（すなわち、リチウム空気電池１の使用時の反応）
負極：２Ｌｉ  →  ２Ｌｉ+＋２ｅ- （Ａ１）
正極：２Ｌｉ+＋２ｅ-＋Ｏ2  →  Ｌｉ2Ｏ2 （Ａ２）
【００４２】
充電反応（すなわち、リチウム空気電池１の充電時の反応）
負極：２Ｌｉ+＋２ｅ-  →  ２Ｌｉ （Ａ３）
正極：Ｌｉ2Ｏ2  →  ２Ｌｉ+＋２ｅ-＋Ｏ2 （Ａ４）
【００４３】
放電時には、式（Ａ１）及び（Ａ２）に示すように、負極１２から電子とリチウムイオンとが放出される。正極１３に電子が取り込まれると同時に、正極１３において、リチウム空気電池１の外部から取り込まれた酸素とリチウムイオンとが反応してリチウム酸化物が生成する。充電時には、式（Ａ３）及び（Ａ４）に示すように、負極１２に電子とリチウムイオンとが取り込まれる。正極１３から電子、リチウムイオン及び酸素が放出される。
【００４４】
次に、このようなリチウム空気電池１の各構成について詳細に説明する。
【００４５】
１．正極
前述のとおり、正極１３は、正極層１３ａを含んでおり、さらに正極集電体１３ｂを含んでいてもよい。以下に、正極層１３ａ及び正極集電体１３ｂについてそれぞれ説明する。
【００４６】
（正極層）
正極層１３ａは、空気中の酸素を正極活物質として該酸素を酸化還元可能とする材料を含んでいる。そのような材料として、本実施形態における正極層１３ａは、炭素を含む導電性多孔質体を含んでいる。炭素を含む導電性多孔質体として用いられる炭素材料は、高い電子伝導性を有していてもよい。具体的には、アセチレンブラック及びケッチェンブラックなどの、一般的に導電助剤として用いられている炭素材料を用いることができる。比表面積及び一次粒子のサイズの観点から、ケッチェンブラックなどの導電性カーボンブラックを用いてもよい。炭素材料は、通常、粉末である。炭素材料の比表面積は、例えば８００ｍ2／ｇ以上２０００ｍ2／ｇ以下であり、１２００ｍ2／ｇ以上１６００ｍ2／ｇ以下であってもよい。炭素材料の比表面積がこのような範囲にあると、細孔構造を有する正極層１３ａを形成しやすい。比表面積は、ＢＥＴ法により測定される値である。
【００４７】
正極層１３ａは、上記の導電性多孔質体を固定化するバインダをさらに含有していてもよい。バインダとしては、リチウム空気電池１の正極層１３ａのバインダとして公知の材料を用いることができる。バインダとして、例えば、ポリフッ化ビニリデン（ＰＶｄＦ）及びポリテトラフルオロエチレン（ＰＴＦＥ）などが挙げられる。正極層１３ａにおけるバインダの含有量は、特に限定されず、例えば１質量％以上４０質量％以下の範囲にある。
【００４８】
正極層の厚さ１３ａは、リチウム空気電池１の用途などに応じて変わるので特に限定されない。正極層１３ａの厚さは、例えば２μｍ以上５００μｍ以下の範囲にあり、５μｍ以上３００μｍ以下の範囲にあってもよい。
【００４９】
正極層１３ａは、例えば、以下に説明する方法によって作製することができる。炭素材料と溶媒とを混合し、混合物を調製する。必要に応じて、バインダなどの添加剤が混合物に含まれていてもよい。得られた混合物（塗布液として用いられる）をドクターブレード法などの塗布方法によって正極集電体１３ｂ上に塗布し、塗膜を乾燥させる。これにより、正極１３が得られる。混合物の塗膜を乾燥させ、乾燥した塗膜をロールプレスなどの方法によって圧延することによって、正極集電体１３ｂを有さないシート状の正極層１３ａを作製してもよい。炭素材料を圧着プレスによって直接成形することによってシート状の正極層１３ａを作製してもよい。
【００５０】
（正極集電体）
正極集電体１３ｂは、正極層１３ａの集電を行う部材である。正極集電体１３ｂの材料としては、導電性を有する材料であれば特に限定されない。正極集電体１３ｂの材料として、例えばステンレス鋼、ニッケル、アルミニウム、鉄、チタン及びカーボンなどが挙げられる。正極集電体１３ｂの形状としては、例えば箔状、板状及びメッシュ（例えば、グリッド）状などが挙げられる。本実施形態においては、正極集電体１３ｂの形状がメッシュ状であってもよい。メッシュ状の正極集電体１３ｂは、集電効率に優れているからである。この場合、正極層１３ａの内部にメッシュ状の正極集電体１３ｂが配置されうる。本実施形態のリチウム空気電池１は、メッシュ状の正極集電体１３ｂによって集電された電荷を集電する別の正極集電体１３ｂ（例えば箔状の集電体）をさらに有していてもよい。本実施形態においては、後述する電池ケース１１が正極集電体１３ｂの機能を兼ね備えていてもよい。正極集電体１３ｂの厚さは、例えば１０μｍ以上１０００μｍ以下の範囲にあり、２０μｍ以上４００μｍ以下の範囲にあってもよい。
【００５１】
２．負極
前述のとおり、負極１２は、負極集電体を含んでおり、さらに負極層１２ａを含んでいてもよい。以下に、負極層１２ａ及び負極集電体についてそれぞれ説明する。
【００５２】
（負極層）
本実施形態における負極層１２ａは、リチウムイオンを吸蔵及び放出可能な負極活物質を含有していてもよい。このような負極活物質としては、リチウム元素を含有する物質であれば特に限定されず、例えば金属単体である金属リチウム、リチウム元素を含有する合金、リチウム元素を含有する酸化物及びリチウム元素を含有する窒化物などが挙げられる。リチウム元素を含有する合金としては、例えばリチウムアルミニウム合金、リチウムスズ合金、リチウム鉛合金及びリチウムケイ素合金などが挙げられる。リチウム元素を含有する金属酸化物としては、例えばリチウムチタン酸化物などが挙げられる。リチウム元素を含有する金属窒化物としては、例えばリチウムコバルト窒化物、リチウム鉄窒化物及びリチウムマンガン窒化物などが挙げられる。
【００５３】
負極層１２ａは、負極活物質のみを含有していてもよく、負極活物質の他にバインダを含有していてもよい。負極活物質が箔状である場合には、負極層１２ａは、負極活物質のみを含有しうる。負極活物質が粉末状である場合には、負極層１２ａは、負極活物質及びバインダを含有しうる。バインダとしては、リチウム空気電池１の負極層１２ａのバインダとして公知の材料を用いることができ、例えばＰＶｄＦ及びＰＴＦＥなどが挙げられる。負極層１２ａにおけるバインダの含有量は、特に限定されず、例えば１質量％以上４０質量％以下の範囲にある。粉末状の負極活物質を用いて負極層１２ａを作製する方法としては、上記の正極層１３ａの作製方法と同様に、ドクターブレード法又は圧着プレスによる成形方法などを用いることができる。
【００５４】
（負極集電体）
負極集電体は、負極層１２ａの集電を行う部材である。負極集電体の材料としては、導電性を有する材料であれば特に限定されない。リチウム空気電池１の負極集電体として公知の材料を用いることができる。負極集電体の材料として、例えば銅、ステンレス鋼、ニッケル及びカーボンなどが挙げられる。負極集電体の形状としては、例えば箔状、板状及びメッシュ（例えば、グリッド）状などが挙げられる。負極集電体は、表面に凹凸を有する多孔質体であってもよい。後述する電池ケース１１が負極集電体の機能を兼ね備えていてもよい。
【００５５】
３．セパレータ
本実施形態のリチウム空気電池１は、正極１３と負極１２との間に配置されたセパレータを備えていてもよい。正極１３と負極１２との間にセパレータが配置されることにより、安全性の高い電池を得ることができる。セパレータは、正極層１３ａと負極層１２ａとを電気的に分離する機能を有するものであれば特に限定されない。セパレータとして、多孔質絶縁材料が使用されうる。多孔質絶縁材料としては、多孔膜、樹脂不織布、ガラス繊維不織布、紙製の不織布などが挙げられる。多孔膜としては、ポリエチレン（ＰＥ）多孔膜及びポリプロピレン（ＰＰ）多孔膜が挙げられる。樹脂不織布としては、ＰＥ不織布及びＰＰ不織布などが挙げられる。
【００５６】
セパレータの多孔度は、例えば３０％以上９０％以下の範囲にある。多孔度がこのような範囲にあれば、十分な量の電解質がセパレータに保持されるとともに、セパレータが十分な強度を有する。セパレータの多孔度は、３５％以上６０％以下の範囲にあってもよい。多孔度は、材料の真密度、細孔を含む総体積及び重量から算出されうる。
【００５７】
４．電解質層
電解質層１４は、負極１２と正極１３との間に配置され、リチウムイオンの伝導を行う層である。電解質層１４は、非水電解質によって構成され、負極１２と正極１３との間に介在している。非水電解質は、リチウムイオン伝導性を有するリチウムイオン伝導体である。電解質層１４は、例えば、液体電解質で構成されている。電解質層１４は、液体電解質と固体電解質との組み合わせによって構成されていてもよく、液体電解質とゲル電解質との組み合わせによって構成されていてもよい。
【００５８】
一例において、非水溶媒にリチウム塩を溶解することによって調製された非水電解液を電解質層１４として用いることができる。非水電解液は、負極１２に含浸されていてもよく、正極１３に含浸されていてもよい。
【００５９】
非水電解液に含まれたリチウム塩としては、例えば、リチウムビス（トリフルオロメタンスルホニル）イミド（ＬｉＮ（ＳＯ3ＣＦ3）2）、過塩素酸リチウム（ＬｉＣｌＯ4）、六フッ化リン酸リチウム（ＬｉＰＦ6）、四フッ化硼酸リチウム（ＬｉＢＦ4）、トリフルオロメタンスルホン酸リチウム（ＬｉＣＦ3ＳＯ3）及びビストリフルオロメタンスルホニルアミドリチウム（ＬｉＮ（ＣＦ3ＳＯ2）2）などが挙げられるが、これらに限定されない。リチウム空気電池１の非水電解液の電解質塩として公知のリチウム塩を用いることができる。
【００６０】
非水電解液における電解質塩の濃度は、例えば０．５ｍｏｌ／リットル以上２．５ｍｏｌ／リットル以下である。電解質層１４として非水電解液を用いる場合、非水電解液をセパレータに含浸させて保持することにより、電解質層１４が形成されうる。
【００６１】
非水溶媒として、エーテルを用いることができる。エーテルは、カーボネートと比較して、正極１３内での酸素の酸化還元反応以外の副反応を起こしにくい。言い換えれば、エーテルは、優れた酸素ラジカル耐性を有する。そのため、エーテルは、リチウム空気電池１の非水電解液の溶媒として適している。放電反応において発生する酸素ラジカルに対して十分な耐性を持つエーテルが用いられる場合、リチウム空気電池１の正極１３に電解液の分解物が堆積することを抑制できる。リチウム空気電池１の抵抗の増大を抑制できるので、リチウム空気電池１のサイクル特性も改善する。
【００６２】
エーテルは、鎖状エーテルであってもよく、環状エーテルであってもよく、これらの混合物であってもよい。鎖状エーテルは、揮発しにくく、酸素ラジカルに対して特に安定であるため、リチウム空気電池１の非水電解液の溶媒として適している。環状エーテルとしては、２−メチルテトラヒドロフラン、テトラヒドロフランが挙げられる。鎖状エーテルとしては、ジアルキルエーテル、対称グリコールジエーテル、及び、非対称グリコールジエーテルが挙げられる。ジアルキルエーテルとしては、ジブチルエーテルが挙げられる。対称グリコールジエーテルは、グライムとも呼ばれる。グライムとしては、モノグライム、ジグライム、トリグライム、テトラグライム、ペンタグライム、及び、ヘキサグライムが挙げられる。非水電解液には、非水溶媒として、エーテルのみが含まれていてもよい。
【００６３】
グライムは、優れた酸素ラジカル耐性を持つ。グライムを溶媒として用いることによって、非水電解液の分解を抑制できるとともに、リチウム空気電池１の抵抗の増大を抑制できる。非水電解液には、非水溶媒として、グライムのみが含まれていてもよい。
【００６４】
グライムは、トリグライム及びテトラグライムからなる群より選ばれる少なくとも１つであってもよい。トリグライム及びテトラグライムは、低揮発性と低粘度とを両立する。トリグライム及び／又はテトラグライムを電解液の溶媒として用いることによって、リチウム空気電池１の液枯れを防ぎながら、リチウムイオン及び酸素の輸送をスムーズに行うことができ、放電容量を増加させることができる。液枯れ防止の観点では、テトラグライムは、トリグライムよりも優れている。リチウムイオン及び酸素の輸送の観点では、トリグライムは、テトラグライムよりも優れている。
【００６５】
非水電解液に使用できる他の非水溶媒として、ジメチルスルホキシドが挙げられる。他の非水溶媒は、Ｎ−メチル−Ｎ−プロピルピペリジニウムビス（トリフルオロメタンスルホニル）イミドなどのイオン液体であってもよい。
【００６６】
５．電池ケース
本実施形態のリチウム空気電池１の電池ケース１１は、前述したような正極１３、負極１２及び電解質層１４を収納できれば、形状などは特に限定されない。本実施形態のリチウム空気電池１の電池ケース１１は、図１に示す形状には限定されず、コイン型、平板型、円筒型及びラミネート型などの様々な形状を用いることができる。電池ケース１１は、大気開放型の電池ケースであってもよく、密閉型の電池ケースであってもよい。大気開放型の電池ケースとは、大気が出入りできる通風口を有しており、大気が正極と接触可能なケースである。密閉型電池ケースの場合、密閉型電池ケースに、気体の供給管及び排出管が設けられていてもよい。この場合、供給及び排出される気体は、乾燥気体であってもよい。供給及び排出される気体は、高い酸素濃度を有していてもよく、純酸素（酸素濃度９９．９９％）であってもよい。放電時には酸素濃度が高く、充電時には酸素濃度が低くてもよい。
【００６７】
次に、リチウム空気電池１の使用方法について説明する。
【００６８】
図３は、リチウム空気電池１の使用方法を示す工程図である。図３に示すように、ステップＳ１において、リチウム空気電池１に負荷を接続して放電させる。ステップＳ１は、リチウム空気電池１の通常の使用に相当する。
【００６９】
リチウム空気電池１の放電後、充電液の供給の前に、ステップＳ２において、第２弁２４を開き、開口部１８及び第２経路２１を通じて、リチウム空気電池１の内部からリチウム空気電池１の外部に電解質（液体電解質）を排出させる。これにより、充電液を充填するためのスペースを確保することができるとともに、正極１３に析出した放電生成物に充電液を確実に接触させることができる。リチウム空気電池１において、正極１３から放電生成物は、過酸化リチウムである。
【００７０】
次に、ステップＳ３において、第２弁２４を閉じ、第１弁２３を開き、開口部１７及び第１経路２０を通じて、リチウム空気電池１の外部からリチウム空気電池１の内部に充電液を供給する。第１弁２３が逆止弁である場合、第１弁２３の開閉操作は省略される。充電液の働きによって、放電生成物を正極１３から脱離させる。充電液をリチウム空気電池１の内部に充填したまま、所定時間待つ。所定時間は、放電生成物を正極１３から脱離させるために必要な時間であり、例えば、数秒間から１時間である。これは、レドックスメディエータを用いて過酸化リチウムを分解するのに必要な時間を大幅に下回る。
【００７１】
正極１３に析出した放電生成物に充電液が接触すると、放電生成物が固体状態のまま正極１３から脱離する。脱離した放電生成物は、充電液とともにリチウム空気電池１の外部に排出される。本実施形態によれば、放電生成物を完全に分解させる必要が無いので、過酸化リチウムを電気化学的に分解させることによる充電と比較して、大幅に短い時間で充電を完了させることができる。正極１３に電流を流す必要がないので、正極１３の劣化及び炭酸リチウム等の副生成物の産生も抑制される。
【００７２】
ステップＳ２の工程は、リチウム空気電池１の内部（詳細には、電池ケース１１の内部）に充電液を供給する前に実施してもよいし、ステップＳ３の工程と並行して実施してもよい。つまり、第１弁２３及び第２弁２４を開き、リチウム空気電池１の内部に充電液を供給しながら、充電液の圧力によって電解液をリチウム空気電池１の外部に押し出してもよい。
【００７３】
次に、ステップＳ４において、第１弁２３を閉じ、第２弁２４を開き、正極１３から脱離した固体状態の放電生成物を充電液とともにリチウム空気電池１の外部に排出させる。これにより、正極１３から放電生成物が除去され、正極１３の細孔構造が再生される。
【００７４】
次に、放電生成物及び充電液の排出後、ステップＳ５において、リチウム空気電池１の内部に電解質を供給する。第１弁２３及び第２弁２４を閉じる。これにより、リチウム空気電池１の充電が完了し、リチウム空気電池１を再び放電させることが可能となる。
【００７５】
本実施形態によれば、正極１３に析出した放電生成物を正極から脱離させることによって除去する。そのため、短時間で充電を完了することができるとともに、長期間安定的に電気エネルギーを供給可能なリチウム空気電池１を提供することができる。また、正極１３の交換も不要である。
【００７６】
ステップＳ２においてリチウム空気電池１の外部に排出された電解質は、ステップＳ５において、リチウム空気電池１の内部に戻されてもよい。このようにすれば、電解液の繰り返し使用が可能になり、長期間安定的に電気エネルギーを供給可能なリチウム空気電池１を実現できる。
【００７７】
ステップＳ４においてリチウム空気電池１の外部に排出された充電液も再利用可能である。充電液を再利用することによって、長期間安定的に電気エネルギーを供給可能なリチウム空気電池１を実現できる。
【００７８】
次に、充電液の組成について説明する。
【００７９】
充電液は、放電生成物と反応して分解する機能、放電生成物を溶解させる機能、及び、放電生成物と相互作用して放電生成物を充電液中に分散させる機能の少なくとも１つを有する。
【００８０】
放電生成物を溶解させる機能を有する充電液としては、アニオンレセプターを含む有機溶液が挙げられる。例えば、トリプロピルホウ酸、トリス（ペンタフルオロフェニル）ボラン、トリス（ペンタフルオロフェニル）ホスフィンなどのアニオンレセプターが放電生成物を溶解させる。
【００８１】
放電生成物と相互作用して放電生成物を液中に分散させる機能を有する充電液としては、リン酸エステルのフッ化物、リン酸エステルの部分フッ化物、ホウ酸エステルのフッ化物、ホウ酸エステルの部分フッ化物などの化合物を含む充電液が挙げられる。これらの化合物によれば、正極１３に析出した放電生成物を分解することなく正極１３から脱離させることができる。すなわち、短時間でリチウム空気電池１を充電することができる。
【００８２】
具体的には、充電液は、下記式（１）で表される化合物、下記式（２）で表される化合物、及び、下記式（３）で表される化合物からなる群より選ばれる少なくとも１つを含んでいてもよい。式（１）、式（２）又は式（３）で表される化合物は、放電生成物と相互作用して放電生成物を充電液中に分散させる機能を有する。したがって、これらの化合物を含む充電液によれば、正極１３に析出した放電生成物を正極１３から速やかに脱離させることができる。すなわち、リチウム空気電池１を短時間で充電することができる。
【００８３】
【化２】
2020240948.tif 000004
【００８４】
式（１）、式（２）及び式（３）中、Ｒ1、Ｒ2及びＲ3は、それぞれ独立して、炭素数１から５のフッ化アルキル基である。
【００８５】
充電液は、式（１）で表される化合物、式（２）で表される化合物及び式（３）で表される化合物からなる群より選ばれる少なくとも１つとして、亜リン酸トリス（２，２，２−トリフルオロエチル）（ＴＦＥＰｉ：Tris(2,2,2-trifluoroethyl)phosphite）、リン酸トリス（２，２，２−トリフルオロエチル）（ＴＦＥＰａ：Tris(2,2,2-trifluoroethyl)phosphate）、亜リン酸トリス（１，１，１，３，３，３−ヘキサフルオロ−２−プロピル）（ＴＦＰＰ：Tris(1,1,1,3,3,3-hexafluoro-2-propyl)phosphite）、ホウ酸トリス（２，２，２−トリフルオロエチル）（ＴＦＥＢ：Tris(2,2,2-trifluoroethyl)borate）、及び、ホウ酸トリス（ヘキサフルオロイソピロピル）（ＴＦＰＢ：Tris(hexafluoroisopropyl)borateからなる群より選ばれる少なくとも１つを含む。
【００８６】
これらの化合物は、式（１）、式（２）及び式（３）におけるＲ1、Ｒ2及びＲ3の炭素数が３以下の化合物である。この場合、放電生成物との相互作用部位である中心原子（リン原子又はホウ素原子）周辺の立体障害が大きすぎない。適度な炭素数を有しているので、これらの化合物は、放電生成物と液体（充電液の溶媒）との間の界面活性剤としての機能も十分に発揮する。よって、これらの化合物を含む充電液によれば、正極１３に析出した放電生成物をより短時間で正極１３から脱離させることができる。すなわち、リチウム空気電池１をより短時間で充電することができる。
【００８７】
放電生成物と反応して分解する機能を有する液体としては、レドックスメディエータを含む有機溶液が挙げられる。レドックスメディエータが酸化してカチオン体に変化し、放電生成物である過酸化リチウムが分解する。
【００８８】
レドックスメディエータとしては、テトラチアフルバレン、フェロセン、２，２，６，６−テトラメチルピペリジン−１−オキシル、２−アザアダマンタン−Ｎ−オキシル、９−アザノルアダマンタン−Ｎ−オキシル、１，５−ジメチル−９−アザノルアダマンタン−Ｎ−オキシル、９−アザビシクロ［３．３．１］ノナン−Ｎ−オキシル、４−アセトアミド−２，２，６，６−テトラメチルピペリジン−１−オキシル、ヨウ化リチウム、臭化リチウム、１０−メチルフェノチアジン、Ｎ，Ｎ，Ｎ，Ｎ−テトラメチル−ｐ−フェニレンジアミン、５，１０−ジヒドロ−５，１０−ジメチルフェナジン、トリス［４−（ジエチルアミノ）フェニル］アミン、鉄フタロシアニンなどが挙げられる。これらから選ばれる１種又は２種以上をレドックスメディエータとして用いることができる。
【００８９】
充電液におけるレドックスメディエータの濃度は、例えば、０．０１ｍｍｏｌ／リットル以上５００ｍｍｏｌ／リットル以下である。
【００９０】
充電液は、有機溶媒を含む。有機溶媒としては、リチウム空気電池１の電解質層１４に使用された溶媒と同じ有機溶媒を使用できる。例えば、リチウム空気電池１の電解質層１４を構成する電解液にグライムが使用されている場合、充電液の溶媒として同種のグライムが使用される。これにより、リチウム空気電池１の特性に対する充電液の影響を減らすことができる。
【００９１】
式（１）で表される化合物、式（２）で表される化合物及び式（３）で表される化合物からなる群より選ばれる少なくとも１つの化合物は、例えば、０．１ｗｔ％以上１００ｗｔ％以下の範囲で充電液に含まれている。
【００９２】
本実施形態において、負極１２は、リチウムイオンを吸蔵及び放出可能な負極活物質を含む。電解質は、リチウムイオン伝導体を含む。リチウム空気電池１に本開示の技術を適用することによって、より大きい容量の二次電池を提供することが可能である。式（１）（２）又は（３）で表される化合物は、電解液に混入したとしても、負極１２におけるリチウムの吸蔵、負極１２におけるリチウムの放出、及び、電解質のリチウムイオン伝導を妨げない。
【００９３】
充電液は、過酸化リチウムに含まれる酸素原子と相互作用して過酸化リチウムを電解液に分散させうる。そのため、リチウム以外の金属を用いた空気電池でも同じ効果が得られることが予測される。
【００９４】
（実施例）
以下、実施例によって本開示をさらに詳細に説明する。以下の実施例は一例であり、本開示は以下の実施例に限定されない。
【００９５】
（リチウム空気電池の作製）
炭素材料としてケッチェンブラック（ライオン株式会社製）の粉末を用いた。バインダとしてＰＴＦＥ（ダイキン工業株式会社製）の粉末を用いた。炭素材料及びバインダを質量比９０：１０でエタノール溶媒を用いて混練し、混合物を得た。混合物をロールプレスによって圧延し、電極シートを作製した。得られた電極シートを切断して正極（正極層）を得た。
【００９６】
テトラグライム（キシダ化学株式会社製）にＬｉＮ（ＳＯ3ＣＦ3）2（キシダ化学株式会社製）を１ｍｏｌ／リットルの濃度となるように溶解させ、非水電解液を得た。
【００９７】
セパレータとして、ガラス繊維セパレータを準備した。金属リチウム箔（本荘ケミカル株式会社製）に集電体としてのＳＵＳ３０４メッシュ（株式会社ニラコ製）を貼付し、負極を得た。正極、セパレータ、非水電解液及び負極を用い、図１に示す構造を有するリチウム空気電池を作製した。
【００９８】
（サンプル１）
酸素雰囲気下で、作製したリチウム空気電池の放電試験を行った。放電時における電流密度は０．４ｍＡ／ｃｍ2であり、カットオフ電圧は２．０Ｖであった。
【００９９】
放電後、電池ケースから正極を取り出し、ＴＦＥＢを１０ｗｔ％の濃度で含むテトラグライム溶液（充電液）に正極を３０分間浸漬させた。その後、炭酸エチルメチルで正極を洗浄して充電液を落とし、誘導結合プラズマ発光分光分析法（ＩＣＰ−ＡＥＳ）によって、正極に残存するリチウムの量を定量した。検出されたリチウムの全てが放電生成物（過酸化リチウム）に由来するリチウムであるものとみなし、充電液への浸漬後に正極に残存する過酸化リチウムの割合を算出した。結果を表１に示す。正極に残存する過酸化リチウムの割合は、放電容量に基づいて算出した。
【０１００】
（サンプル２）
浸漬液（充電液）がＴＦＥＢを含まなかったことを除き、サンプル１と同じ方法によって、正極を充電液に浸漬させた後、正極に残存した過酸化リチウムの割合を調べた。
【０１０１】
【表１】
2020240948.tif 000005
【０１０２】
表１に示すように、ＴＦＥＢを含むテトラグライム溶液（充電液）に正極を接触させることによって、過酸化リチウムを正極からほぼ完全に脱離させることができた。この結果は、本開示の方法によって、短時間で充電を行うことが可能であることを示唆している。
【０１０３】
図４は、サンプル１で使用した充電液の7Ｌｉ−ＮＭＲスペクトルを示している。２．５ｐｐｍ付近のシャープなピークは、充電液に溶解した過酸化リチウムのＬｉ+に対応するピークである。ＬｉＣｌ水溶液を用いてＬｉ+の検量線を作成し、図４のピーク強度から充電液に溶解した過酸化リチウムを定量した。充電液に溶解した過酸化リチウムの割合は、放電容量の僅か０．５ｍｏｌ％であった。この結果は、過酸化リチウムが充電液に殆ど溶解せず、放電によって析出した過酸化リチウムのほぼ全てが固体のまま正極から剥離し、充電液中に移動したことを示している。
【０１０４】
一方、サンプル２において、正極に残存した過酸化リチウムの割合は９７％であった。
【０１０５】
（サンプル３）
酸素雰囲気下で、作製したリチウム空気電池の１サイクル目の放電試験を行った。放電時における電流密度は０．４ｍＡ／ｃｍ2であり、カットオフ電圧は２．０Ｖであった。
【０１０６】
放電後、リチウム空気電池の電解液を充電液に入れ替えて、正極を充電液に接触させた。充電液として、ＴＦＥＰａ又はＴＦＥＢを１０ｗｔ％の濃度で含むテトラグライム溶液を用いた。その後、充電液をリチウム空気電池の外部に排出させ、再度、上記電解液をリチウム空気電池の内部に戻し、２サイクル目の放電試験を行った。放電時における電流密度は０．４ｍＡ／ｃｍ2であり、カットオフ電圧は２．０Ｖであった。１サイクル目の放電容量に対する２サイクル目の放電容量（容量維持率）を算出した。結果を表２に示す。
【０１０７】
（サンプル４）
浸漬液（充電液）としてテトラグライムを用いたことを除き、サンプル３と同じ方法で容量維持率を調べた。
【０１０８】
（サンプル５）
充電液を用いた充電を行わず、正極と負極との間に電流を流して充電を行った。つまり、過酸化リチウムを電気化学的に分解させた。充電時における電流密度は０．１ｍＡ／ｃｍ2であり、カットオフ電圧は４．５Ｖであった。その後、２サイクル目の放電試験を行い、容量維持率を調べた。
【０１０９】
【表２】
2020240948.tif 000006
【０１１０】
表２に示すように、サンプル３においては、１サイクル目と２サイクル目とで同じ放電容量が得られた。サンプル３においては、充電時に電流を流さなかった。そのため、過酸化リチウムが全て除去されながらも正極の表面の酸化劣化が生じず、優れた充放電サイクル特性が発揮されたと推察される。
【０１１１】
一方、テトラグライムのみの充電液を用いたサンプル４の容量維持率は低かった。つまり、サンプル４では、過酸化リチウムは殆ど除去されなかった。すなわち、充電が殆ど進まなかった。サンプル５の容量維持率は、サンプル３の容量維持率を大幅に下回った。
【産業上の利用可能性】
【０１１２】
本開示の技術によれば、空気電池の充電時間を短縮することができる。本開示の空気電池は二次電池として有用である。
【符号の説明】
【０１１３】
１  リチウム空気電池
１１  電池ケース
１１ａ  筒状部
１１ｂ  底部
１１ｃ  蓋部
１２  負極
１２ａ  負極層
１３  正極
１３ａ  正極層
１３ｂ  正極集電体
１４  電解質層
１５  空気取り込み孔
１７，１８  開口部
２０  第１経路
２１  第２経路
２３  第１弁
２４  第２弁
【図１】
2020240948.tif 000008
【図２】
2020240948.tif 000009
【図３】
2020240948.tif 000010
【図４】
2020240948.tif 000011
【国際調査報告】
2020240948.tif 000012
2020240948.tif 000013
2020240948.tif 000014
2020240948.tif 000015
2020240948.tif 000016